(57)【要約】【課題】  本発明は、信頼性の高い半導体装置を与えることができ、汎用性が高く、大径基板を封止した場合であっても、基板の反り、基板からの半導体素子の剥離を抑制でき、半導体素子搭載面を一括封止でき、かつ封止後には耐熱性や耐湿性に優れる繊維含有樹脂基板を提供することを目的とする。【解決手段】  半導体素子を搭載した基板の半導体素子搭載面を一括封止するための繊維含有樹脂基板であって、繊維基材に熱硬化性樹脂組成物を含浸させて、該熱硬化性樹脂組成物を半硬化又は硬化した樹脂含浸繊維基材と、該樹脂含浸繊維基材の片面上に２００μｍを超え２０００μｍ以下の厚さで形成された未硬化の熱硬化性樹脂組成物からなる未硬化樹脂層とを有し、前記繊維基材に含浸する熱硬化性樹脂組成物及び前記未硬化樹脂層を形成する熱硬化性樹脂組成物の少なくとも一方は、イオントラップ剤を含有するものであることを特徴とする繊維含有樹脂基板。【選択図】  図１
2015133526.tif 000002
【特許請求の範囲】
【請求項１】
半導体素子を搭載した基板の半導体素子搭載面を一括封止するための繊維含有樹脂基板であって、
繊維基材に熱硬化性樹脂組成物を含浸させて、該熱硬化性樹脂組成物を半硬化又は硬化した樹脂含浸繊維基材と、該樹脂含浸繊維基材の片面上に２００μｍを超え２０００μｍ以下の厚さで形成された未硬化の熱硬化性樹脂組成物からなる未硬化樹脂層とを有し、
前記未硬化樹脂層が、５０℃未満で固形であり、かつ５０℃以上で溶融するエポキシ樹脂、シリコーン樹脂、及びエポキシシリコーン混成樹脂のいずれかを含むものであり、
前記繊維基材に含浸する熱硬化性樹脂組成物及び前記未硬化樹脂層を形成する熱硬化性樹脂組成物の少なくとも一方は、イオントラップ剤を含有するものであることを特徴とする繊維含有樹脂基板。
【請求項２】
前記繊維基材に含浸する熱硬化性樹脂組成物及び前記未硬化樹脂層を形成する熱硬化性樹脂組成物の両方が、前記イオントラップ剤を含有するものであることを特徴とする請求項１に記載の繊維含有樹脂基板。
【請求項３】
封止後半導体素子搭載基板であって、請求項１又は請求項２に記載の繊維含有樹脂基板の未硬化樹脂層により半導体素子を搭載した基板の半導体素子搭載面を被覆し、該未硬化樹脂層を加熱、硬化することで、前記繊維含有樹脂基板により一括封止されたものであることを特徴とする封止後半導体素子搭載基板。
【請求項４】
半導体装置を製造する方法であって、
請求項１又は請求項２に記載の繊維含有樹脂基板の未硬化樹脂層により半導体素子を搭載した基板の半導体素子搭載面を被覆する被覆工程、
該未硬化樹脂層を加熱、硬化することで、前記半導体素子搭載面を一括封止し、封止後半導体素子搭載基板とする封止工程、及び
該封止後半導体素子搭載基板をダイシングし、個片化することで、半導体装置を製造する個片化工程を有することを特徴とする半導体装置の製造方法。
【発明の詳細な説明】
【技術分野】
【０００１】
本発明はウエハーレベルで一括封止が可能な封止基板、該封止材により封止された半導体素子搭載基板、及び封止基板を用いた半導体装置の製造方法に関する。
【背景技術】
【０００２】
従来から半導体素子を搭載した基板の半導体素子搭載面、又は半導体素子を形成したウエハの半導体素子形成面のウエハーレベルの封止は種々の方式が提案、検討されており、スピンコ−ティングによる封止、スクリ−ン印刷による封止（特許文献１）、フィルム支持体に熱溶融性エポキシ樹脂をコ−ティングさせた複合シ−トを用いた方法が例示される（特許文献２及び特許文献３）。
【０００３】
なかでも、半導体素子搭載面のウエハーレベルの封止方法としては、金属、シリコンウエハ、又はガラス基板等の上部に両面接着層を有するフィルムを貼り付け、又は接着剤をスピンコート等で塗布した後、該基板上に半導体素子を配列し接着、搭載させ半導体素子搭載面とし、その後、液状エポキシ樹脂やエポキシモールディングコンパウンド等で加熱下、加圧成形し封止することで、該半導体素子搭載面を封止する方法が最近量産化されつつある（特許文献４）。また、同様に、半導体素子形成面のウエハーレベルの封止方法としても、液状エポキシ樹脂やエポキシモールディングコンパウンド等で加熱下、加圧成形し封止することで、該半導体素子搭載面を封止する方法が最近量産化されつつある。
【０００４】
しかしながら、以上のような方法では、２００ｍｍ（８インチ）程度の小径ウエハや金属等の小径基板を使用した場合は現状でも大きな問題もなく封止できるが、３００ｍｍ（１２インチ）以上の半導体素子を搭載した大径基板や半導体素子を形成した大径ウエハを封止した場合では、封止硬化時のエポキシ樹脂等の収縮応力により基板やウエハに反りが生じることが大きな問題であった。また、半導体素子を搭載した大径基板の半導体素子搭載面をウエハーレベルで封止する場合には、封止硬化時のエポキシ樹脂等の収縮応力により半導体素子が金属等の基板から剥離するといった問題が発生するため量産化できないことが大きな問題であった。
【０００５】
このような半導体素子を搭載した基板や半導体素子を形成したウエハの大径化に伴う問題を解決する方法として、フィラーを封止用樹脂組成物に９０ｗｔ％近く充填することや、封止用樹脂組成物の低弾性化で硬化時の収縮応力を小さくすることが挙げられる（特許文献１、２、３）。
【０００６】
しかし、フィラーを９０ｗｔ％近く充填すると封止用樹脂組成物の粘度が上昇し、封止用樹脂組成物を流し込み成型、封止する時に基板に搭載された半導体素子に力が加わり、半導体素子が基板から剥離するといった問題が新たに発生する。また、封止用樹脂を低弾性化すると、封止された半導体素子を搭載した基板や半導体素子を形成したウエハの反りは改善されるが耐熱性や耐湿性等の封止性能の低下が新たに発生する。そのため、これらの解決方法では根本的な解決に至っていなかった。以上より、大径ウエハや金属等の大径基板を封止した場合であっても、基板やウエハに反りが生じたり、半導体素子が金属等の基板から剥離したりすることなく、半導体素子搭載面をウエハーレベルで一括封止でき、かつ封止後には耐熱性や耐湿性等の封止性能に優れる封止材が求められていた。
【先行技術文献】
【特許文献】
【０００７】
【特許文献１】特開２００２−１７９８８５号公報
【特許文献２】特開２００９−６０１４６号公報
【特許文献３】特開２００７−００１２６６号公報
【特許文献４】特表２００４−５０４７２３号公報
【発明の概要】
【発明が解決しようとする課題】
【０００８】
上記に加え、耐熱性や耐湿性等の封止性能に優れる封止材で封止されたとしても、繊維基材由来のイオン性不純物や半導体装置外部から侵入してくるイオン性不純物、さらには半導体素子、半導体素子搭載基板由来のイオン性不純物が微量に含まれてしまう場合には半導体装置の信頼性を低下させることも問題であった。
【０００９】
本発明は、上記問題を解決するためになされたものであり、大型有機基板や金属等の大径基板を封止した場合であっても、基板の反り、基板からの半導体素子の剥離を抑制しながら、半導体素子搭載面をウエハーレベルで一括封止でき、かつ封止後には耐熱性や耐湿性等の封止性能に優れ、信頼性の高い半導体装置を与えることができ、汎用性が高い繊維含有樹脂基板を提供することを目的とする。また、繊維含有樹脂基板により封止された封止後半導体素子搭載基板、及び繊維含有樹脂基板を用いた半導体装置の製造方法を提供することを目的とする。
【課題を解決するための手段】
【００１０】
上記課題を解決するため、本発明では、半導体素子を搭載した基板の半導体素子搭載面を一括封止するための繊維含有樹脂基板であって、
繊維基材に熱硬化性樹脂組成物を含浸させて、該熱硬化性樹脂組成物を半硬化又は硬化した樹脂含浸繊維基材と、該樹脂含浸繊維基材の片面上に２００μｍを超え２０００μｍ以下の厚さで形成された未硬化の熱硬化性樹脂組成物からなる未硬化樹脂層とを有し、
前記繊維基材に含浸する熱硬化性樹脂組成物及び前記未硬化樹脂層を形成する熱硬化性樹脂組成物の少なくとも一方は、イオントラップ剤を含有するものであることを特徴とする繊維含有樹脂基板を提供する。
【００１１】
このような繊維含有樹脂基板であれば、未硬化樹脂層の厚さが適切である上に、膨張係数の非常に小さな樹脂含浸繊維基材が、封止硬化時の未硬化樹脂層の収縮応力を抑制することができるため、大径の有機基板や金属等の大径基板を封止した場合であっても、基板の反り、基板からの半導体素子の剥離を抑制しながら、半導体素子搭載面をウエハーレベルで一括封止でき、かつ封止後には耐熱性や耐湿性等の封止性能に優れる。また、イオントラップ剤を含有することで、信頼性の高い半導体装置を与えることができ、汎用性が高い繊維含有樹脂基板となる。
【００１２】
また、前記繊維基材に含浸する熱硬化性樹脂組成物及び前記未硬化樹脂層を形成する熱硬化性樹脂組成物の両方が、イオントラップ剤を含有するものであることが好ましい。
【００１３】
これにより、半導体装置外部から侵入してくるイオン性不純物、さらには繊維基材、半導体素子、及び半導体素子搭載基板由来のイオン性不純物をより確実に捕捉できるので、より信頼性の高い半導体装置を与えることができる繊維含有樹脂基板となる。
【００１４】
さらに、前記未硬化樹脂層が、５０℃未満で固形であり、かつ５０℃以上で溶融するエポキシ樹脂、シリコーン樹脂、及びエポキシシリコーン混成樹脂のいずれかを含むものであることが好ましい。
【００１５】
このような未硬化樹脂層であれば、基板の反り、基板からの半導体素子の剥離をより確実に抑制できる繊維含有樹脂基板となり、かつこれら樹脂を含む未硬化樹脂層を有する繊維含有樹脂基板であれば、特に封止後には耐熱性や耐湿性等の封止性能により優れる繊維含有樹脂基板となる。
【００１６】
また、本発明では、封止後半導体素子搭載基板であって、前記繊維含有樹脂基板の未硬化樹脂層により半導体素子を搭載した基板の半導体素子搭載面を被覆し、該未硬化樹脂層を加熱、硬化することで、前記繊維含有樹脂基板により一括封止されたものであることを特徴とする封止後半導体素子搭載基板を提供する。
【００１７】
このような封止後半導体素子搭載基板であれば、反りや、半導体素子の剥離が抑制された信頼性の高い封止後半導体素子搭載基板となる。
【００１８】
また、本発明では半導体装置を製造する方法であって、前記繊維含有樹脂基板の未硬化樹脂層により半導体素子を搭載した基板の半導体素子搭載面を被覆する被覆工程、
該未硬化樹脂層を加熱、硬化することで、前記半導体素子搭載面を一括封止し、封止後半導体素子搭載基板とする封止工程、及び
該封止後半導体素子搭載基板をダイシングし、個片化することで、半導体装置を製造する個片化工程を有することを特徴とする半導体装置の製造方法を提供する。
【００１９】
このような半導体装置の製造方法であれば、被覆工程においては未硬化樹脂層により簡便に、充填不良なく半導体素子搭載面を被覆することができる。また、樹脂含浸繊維基材が未硬化樹脂層の硬化時の収縮応力を抑制できるため、封止工程においては半導体素子搭載面を一括封止することができ、大型基板を封止した場合であっても、基板の反り、基板からの半導体素子の剥離が抑制された封止後半導体素子搭載基板を得ることができる。さらに、個片化工程においては耐熱性や耐湿性等の封止性能に優れる繊維含有樹脂基板により封止され、かつ反りが抑制された該封止後半導体素子搭載基板から半導体装置をダイシングし、個片化することができるため、高品質な半導体装置を製造することができる半導体装置の製造方法となる。
【発明の効果】
【００２０】
以上説明したように、本発明の繊維含有樹脂基板であれば、未硬化樹脂層の厚さが適切である上に、樹脂含浸繊維基材が硬化封止時の未硬化樹脂層の収縮応力を抑制することができるので、大型有機樹脂基板や金属等の大径基板を封止した場合であっても、基板に反りが生じたり、半導体素子が金属や有機樹脂等の基板から剥離したりすることを抑制でき、半導体素子搭載面をウエハーレベルで一括封止でき、かつ封止後には耐熱性や耐湿性等の封止性能に優れ、またイオントラップ剤を含有することで、信頼性の高い半導体装置を与えることができ、汎用性が高い繊維含有樹脂基板となる。また、繊維含有樹脂基板により封止された封止後半導体素子搭載基板は、基板に反りが生じたり、半導体素子が金属等の基板から剥離したりすることが抑制されたものとなる。さらに、耐熱性や耐湿性等の封止性能に優れる繊維含有樹脂基板により封止され、かつ反りが抑制された封止後半導体素子搭載基板を個片化することで高品質な半導体装置を製造することができる。
【図面の簡単な説明】
【００２１】
【図１】本発明の繊維含有樹脂基板の断面図である。
【図２】本発明の繊維含有樹脂基板により封止された封止後半導体素子搭載基板の断面図である。
【図３】本発明の繊維含有樹脂基板を用いて製造される半導体装置の断面図である。
【図４】本発明の半導体装置の製造方法のフロー図である。
【発明を実施するための形態】
【００２２】
以下、本発明の繊維含有樹脂基板、封止後半導体素子搭載基板、及び半導体装置の製造方法について詳細に説明するが、本発明はこれらに限定されるものではない。
【００２３】
前述のように、半導体素子を搭載した大型の有機樹脂基板や金属等の大径基板を封止した場合であっても、基板に反りが生じたり、半導体素子が金属等の基板から剥離したりすることが抑制でき、半導体素子搭載面をウエハーレベルで一括封止でき、かつ封止後には耐熱性や耐湿性等の封止性能に優れ、信頼性の高い半導体装置を与えることができる、汎用性の高い封止材が求められていた。
【００２４】
本発明者らは、上記課題を達成するため鋭意検討を重ねた結果、繊維基材に熱硬化性樹脂を含浸させて、該熱硬化性樹脂を半硬化又は硬化した樹脂含浸繊維基材と、該樹脂含浸繊維基材の片面上に形成された未硬化の熱硬化性樹脂からなるとともに、所定の厚さの未硬化樹脂層とを有する繊維含有樹脂基板であれば、膨張係数の非常に小さな樹脂含浸繊維基材が未硬化樹脂層の硬化時の収縮応力を抑制することができることを見出し、この収縮応力の抑制作用により、大型有機樹脂基板や金属等の大径基板を封止した場合であっても、基板の反り、基板からの半導体素子の剥離を抑制できることを見出し、本発明の繊維含有樹脂基板を用いれば半導体素子搭載面をウエハーレベルで一括封止でき、かつ封止後には耐熱性や耐湿性等の封止性能に優れ、イオントラップ剤を含有することで、信頼性の高い半導体装置を与えることができ、汎用性が高い封止材となることを見出して、本発明の繊維含有樹脂基板を完成させた。
【００２５】
また、本発明者らは、前記繊維含有樹脂基板により一括封止された封止後半導体素子搭載基板であれば、基板の反りが生じたり、基板から半導体素子が剥離したりすることが抑制されたものとなることを見出し、本発明の封止後半導体素子搭載基板を完成させた。
【００２６】
さらに、本発明者らは、前記繊維含有樹脂基板を用いることで簡便に半導体素子搭載面を被覆することができることを見出し、前記繊維含有樹脂基板の未硬化樹脂層を加熱、硬化することで半導体素子搭載面を一括封止することができることを見出し、さらに、このように封止性能に優れる繊維含有樹脂基板により封止され、反り、半導体素子の剥離が抑制された封止後半導体素子搭載基板をダイシングし、個片化することで、高品質な半導体装置を製造することができることを見出して、本発明の半導体装置の製造方法を完成させた。
【００２７】
すなわち、本発明の繊維含有樹脂基板は、半導体素子を搭載した基板の半導体素子搭載面を一括封止するための繊維含有樹脂基板であって、
繊維基材に熱硬化性樹脂組成物を含浸させて、該熱硬化性樹脂組成物を半硬化又は硬化した樹脂含浸繊維基材と、該樹脂含浸繊維基材の片面上に２００μｍを超え２０００μｍ以下の厚さで形成された未硬化の熱硬化性樹脂組成物からなる未硬化樹脂層とを有し、
前記繊維基材に含浸する熱硬化性樹脂組成物及び前記未硬化樹脂層を形成する熱硬化性樹脂組成物の少なくとも一方は、イオントラップ剤を含有するものである。
【００２８】
＜樹脂含浸繊維基材＞
本発明の繊維含有樹脂基板は樹脂含浸繊維基材を有する。樹脂含浸繊維基材は、繊維基材に熱硬化性樹脂を含浸させて、該熱硬化性樹脂を半硬化又は硬化したものである。樹脂含浸繊維基材は膨張係数が非常に小さく、後に詳述する未硬化樹脂層を硬化させた時の収縮応力を抑制することができるため、本発明の繊維含有樹脂基板により大型有機樹脂基板や金属等の大径基板を封止した場合であっても、基板の反り、基板からの半導体素子の剥離を抑制することができる。
【００２９】
［繊維基材］
前記繊維基材として使用することができるものとしては、Ｅガラス、Ｓガラス、ＴガラスまたはＤガラスから選択されるガラス繊維を用いることが好ましい。また、一般的に、上記以外のガラス繊維を用いるとナトリウム等のアルカリイオン成分が多く含まれるために封止材としての信頼性が低下し、さらに不純物が多く含まれるために電気特性の劣化が懸念されるが、本発明では繊維基材に含浸する熱硬化性樹脂組成物及び未硬化樹脂層を形成する熱硬化性樹脂組成物の少なくとも一方にイオントラップ剤を含有するため、これら繊維基材も使用することができる。これにより、２００μｍを超える様な比較的厚い封止層を有する半導体装置であっても反りが少なく、信頼性の高い半導体装置を得ることができる。また、必要に応じて、ガラス繊維以外には高純度の石英繊維等を使用することも可能である。
【００３０】
前記繊維基材の形態としては、例えば長繊維フィラメントを一定方向に引きそろえたロービング、繊維クロス、不織布等のシート状のもの、更にはチョップストランドマット等が例示されるが、積層体を形成することができるものであれば特に制限はされない。
【００３１】
［熱硬化性樹脂組成物］
本発明の繊維含有樹脂基板においては、繊維基材に含浸する熱硬化性樹脂組成物及び未硬化樹脂層を形成する熱硬化性樹脂組成物の少なくとも一方がイオントラップ剤を含有するものであるが、特には、繊維基材に含浸する熱硬化性樹脂組成物及び未硬化樹脂層を形成する熱硬化性樹脂組成物の両方がイオントラップ剤を含有することが望ましい。
【００３２】
イオントラップ剤としてはハイドロタルサイト類、モリブデン酸亜鉛、酸化ランタン等の希土類酸化物などの無機物、イオン交換樹脂などを使用することができる。なお、イオントラップ剤としては、半導体装置の信頼性に影響を与えないものが好ましく、上記の材料に限定されるものではない。
【００３３】
上記成分はイオントラップ剤として作用し、ガラス繊維等の繊維基材由来のイオン性不純物のトラップや半導体装置外部から侵入してくるイオン性不純物の捕捉、さらには半導体素子、半導体素子搭載有機基板由来のイオン性不純物を捕捉する効果があり、更には、特に、封止樹脂層が２００μｍを超える様な比較的厚い封止層を有する場合であっても、基板の反りの低減や半導体装置の高信頼性を発現させるためには必須である。
【００３４】
前記熱硬化性樹脂組成物としては、ハイドロタルサイト類、モリブデン酸亜鉛、酸化ランタン等の希土類酸化物などをイオントラップ剤として含有する下記に例示するエポキシ樹脂、シリコーン樹脂、エポキシシリコーン混成樹脂が例示されるが、通常半導体素子の封止に使用される熱硬化性の樹脂であれば特に制限はされない。
【００３５】
代表的なイオントラップ剤として下記式で表されるハイドロタルサイト類を例に説明する。ハイドロタルサイト類は熱硬化性樹脂と硬化剤の合計１００質量部に対し１〜１０質量部であることが望ましい。１質量部以上であれば十分な不純物捕捉能力が得られる。１０質量部以下であれば不純物捕捉能力としては十分であり、かつハイドロタルサイト類自身の吸湿量の増加による、耐湿リフロー特性の低下を抑制できる。
ＭｇｘＡｌｙ（ＯＨ）２ｘ＋３ｙ−２ｚ（ＣＯ３）ｚ・ｍＨ２Ｏ
（ｘ，ｙ，ｚはそれぞれ０＜ｙ／ｘ≦１，０≦ｚ／ｙ＜１．５なる関係を有し、ｍは整数を示す。）
【００３６】
また、モリブデン酸亜鉛を用いる場合は熱硬化性樹脂と硬化剤の合計１００質量部に対し０．５質量部以上であることが望ましい。０．５質量部以上であれば十分な不純物捕捉能力が得られる。添加量の上限は特に制限されるものではないが、接着性や加工性を維持するという観点から、５〜５０重量％であることが好ましい。
【００３７】
また、酸化ランタンのような希土類酸化物もイオントラップ剤として使用することができる。希土類酸化物の中でも酸化ランタンが望ましい。
【００３８】
酸化ランタンの使用量は熱硬化性樹脂と硬化剤の合計１００質量部に対し０．２〜５質量部であることが望ましい。０．２質量部以上であれば十分な不純物捕捉能力が得られる。５質量部以下であれば酸化ランタン自身の吸湿量の増加による、耐湿リフロー特性の低下を抑制できる。
【００３９】
上記イオントラップ剤は１種単独でも、または２種以上を併用しても良い。
【００４０】
［樹脂含浸繊維基材の作製方法］
繊維基材に熱硬化性樹脂組成物を含浸させる方法としては、溶剤法とホットメルト法のいずれの方法でも実施できる。溶剤法とは熱硬化性樹脂組成物を有機溶剤に溶解した樹脂ワニスを調整し、樹脂ワニスを繊維基材に含浸させた後、溶剤を加熱揮散させる方法であり、ホットメルト法とは固形の熱硬化性樹脂組成物を加熱して溶かし前記繊維基材に含浸させる方法である。
【００４１】
繊維基材に含浸した熱硬化性樹脂組成物を半硬化する方法としては、特に制限はされないが、前記繊維基材に含浸した熱硬化性樹脂組成物を加熱により脱溶媒等して半硬化する方法等が例示される。また、繊維基材に含浸した熱硬化性樹脂組成物を硬化する方法としては、特に制限はされないが、繊維基材に含浸した熱硬化性樹脂組成物を加熱により硬化する方法等が例示される。
【００４２】
繊維基材に熱硬化性樹脂組成物を含浸させて、該熱硬化性樹脂組成物を半硬化又は硬化した樹脂含浸繊維基材の厚みは使用する繊維クロス等の繊維基材の厚みによって決まり、厚い樹脂含浸繊維基材を作製する場合は繊維クロス等の繊維基材の使用枚数を多くし、積層して作製する。
【００４３】
本発明において半硬化とは、ＪＩＳ  Ｋ  ６８００「接着剤・接着用語」に定義されているようなＢ−ステージ（熱硬化性樹脂組成物の硬化中間体、この状態での樹脂は加熱すると軟化し、ある種の溶剤に触れると膨潤するが、完全に溶融、溶解することはない）状態をいうものである。
【００４４】
前記樹脂含浸繊維基材の厚みは、繊維基材に含浸させた熱硬化性樹脂組成物を半硬化及び硬化したいずれの場合も５０μｍ〜１ｍｍであることが好ましく、より好ましくは１００μｍ〜５００μｍのものが望ましい。５０μｍ以上であれば薄すぎて変形しやすくなることを抑制できるため好ましく、また１ｍｍ以下であれば半導体装置そのものが厚くなることを抑制できるため好ましい。
【００４５】
また、前記樹脂含浸繊維基材のＸ−Ｙ方向の膨張係数は、室温（２５℃±１０℃）〜２００℃の範囲で５ｐｐｍ／℃以上３０ｐｐｍ／℃以下であることが好ましく、１０ｐｐｍ／℃以上２５ｐｐｍ／℃以下であることがより好ましい。
【００４６】
このように、前記樹脂含浸繊維基材のＸ−Ｙ方向の膨張係数が５ｐｐｍ／℃以上３０ｐｐｍ／℃以下であれば、前記半導体素子を搭載した基板との膨張係数の差が小さくなり、そのため封止される基板の反り、基板からの半導体素子の剥離をより確実に抑制することができる。なお、Ｘ−Ｙ方向とは樹脂含浸繊維基材の面方向をいう。また、Ｘ−Ｙ方向の膨張係数は、樹脂含浸繊維基材の面方向に任意にＸ軸、Ｙ軸をとって測定した膨張係数をいう。
【００４７】
前記樹脂含浸繊維基材は半導体素子搭載面を一括封止したあとの反りを低減させ、一個以上の半導体素子を配列、接着させた基板を補強するために重要である。そのため、硬くて剛直な樹脂含浸繊維基材であることが望ましい。
【００４８】
＜未硬化樹脂層＞
本発明の繊維含有樹脂基板は未硬化樹脂層を有する。この未硬化樹脂層は、樹脂含浸繊維基材の片面上に形成された未硬化の熱硬化性樹脂組成物からなるものである。未硬化樹脂層は、封止するための樹脂層となる。
【００４９】
また、未硬化樹脂層の厚みは使用する半導体素子の厚みに依存し、半導体素子の厚みが５０μ〜５００μｍの場合で異なる。高度な信頼性を確保するためには、基板表面上に搭載された半導体素子の表面からの封止樹脂層の厚みは１００〜２０００μｍ、特に１６０〜１５００μｍであることが好ましい。そのため、未硬化樹脂層の厚みは、２００μｍを超え２０００μｍ以下であり、好ましくは２１０μｍ以上２０００μｍ以下である。２００μｍ以下では厚みが１００μｍ程度の半導体素子を封止する場合には均一な封止が困難な場合がある。また、２０００μｍを超えると半導体装置の厚みが厚くなりすぎて高密度での実装が困難となる。一方で、未硬化樹脂層の厚みが２００μｍ超であれば半導体素子搭載面を封止するのに充分であり、薄すぎることによる充填性の不良が生じることを抑制できる。
【００５０】
未硬化樹脂層は、特に制限はされないが、通常半導体素子の封止に使用される液状エポキシ樹脂や固形のエポキシ樹脂、シリコーン樹脂、又はエポキシシリコーン混成樹脂からなる未硬化樹脂層であることが好ましい。特に、未硬化樹脂層が、５０℃未満で固形であり、かつ５０℃以上で溶融するエポキシ樹脂、シリコーン樹脂、及びエポキシシリコーン混成樹脂のいずれかを含むものであることが好ましい。また、未硬化樹脂層は熱硬化性樹脂組成物からなることから、未硬化樹脂層の溶融温度の上限は反応が開始する温度以下であるほうが望ましい。
【００５１】
このような未硬化樹脂層であれば、膨張係数の非常に小さな樹脂含浸繊維基材がこれら樹脂を含む未硬化樹脂層の硬化時の収縮応力を抑制することができるため、大型有機樹脂基板や金属等の大径基板を封止した場合であっても、基板の反り、基板からの半導体素子の剥離をより確実に抑制できる。また、特に封止後には耐熱性や耐湿性等の封止性能に優れる繊維含有樹脂基板となる。
【００５２】
さらに、未硬化樹脂層は、ハイドロタルサイト、モリブデン酸亜鉛、酸化ランタン等のイオントラップ剤を含有し、５０℃未満で固形化し、かつ５０℃以上で溶融するエポキシ樹脂、シリコーン樹脂、及びエポキシシリコーン混成樹脂のいずれかを含むものであることが好ましい。溶融温度の上限としては熱硬化性樹脂組成物の反応、使用する触媒等に依存するが、１８０℃以下が望ましい。
【００５３】
［エポキシ樹脂］
前記エポキシ樹脂としては、特に制限はされないが、例えば、ビスフェノールＡ型エポキシ樹脂、ビスフェノールＦ型エポキシ樹脂、３，３’，５，５’−テトラメチル−４，４’−ビフェノール型エポキシ樹脂又は４，４’−ビフェノール型エポキシ樹脂のようなビフェノール型エポキシ樹脂、フェノールノボラック型エポキシ樹脂、クレゾールノボラック型エポキシ樹脂、ビスフェノールＡノボラック型エポキシ樹脂、ナフタレンジオール型エポキシ樹脂、トリスフェニロールメタン型エポキシ樹脂、テトラキスフェニロールエタン型エポキシ樹脂、及びフェノールジシクロペンタジエンノボラック型エポキシ樹脂の芳香環を水素化したエポキシ樹脂、脂環式エポキシ樹脂など室温で液状や固体の公知のエポキシ樹脂が挙げられる。また、必要に応じて、上記以外のエポキシ樹脂を一定量併用することができる。
【００５４】
前記エポキシ樹脂からなる未硬化樹脂層は、半導体素子を封止する樹脂層となることから塩素等のハロゲンイオン、またナトリウム等のアルカリイオンは極力減らしたものであることが好ましい。例えば、イオン交換水５０ｍｌに試料１０ｇを添加し、密封して１２０℃のオーブン中に２０時間静置した後、加熱抽出する１２０℃での抽出でいずれのイオンも１０ｐｐｍ以下であることが望ましい。
【００５５】
エポキシ樹脂からなる未硬化樹脂層にはエポキシ樹脂の硬化剤を含めることができる。硬化剤としてはフェノールノボラック樹脂、各種アミン誘導体、酸無水物や酸無水物基を一部開環させカルボン酸を生成させたものなどを使用することができる。なかでも本発明の繊維含有樹脂基板を用いて製造される半導体装置の信頼性を確保するためにフェノールノボラック樹脂が望ましい。特に、前記エポキシ樹脂とフェノールノボラック樹脂の混合比をエポキシ基とフェノール性水酸基の比率が１：０．８〜１．３となるように混合することが好ましい。
【００５６】
更に、前記エポキシ樹脂と前記硬化剤の反応を促進するため、反応促進剤としてイミダゾール誘導体、フォスフィン誘導体、アミン誘導体、有機アルミニウム化合物などの金属化合物等を使用しても良い。
【００５７】
エポキシ樹脂からなる未硬化樹脂層には、更に必要に応じて各種の添加剤を配合することができる。例えば、樹脂の性質を改善する目的で種々の熱可塑性樹脂、熱可塑性エラストマー、有機合成ゴム、シリコーン系等の低応力剤、ワックス類、ハロゲントラップ剤等の添加剤を添加配合することができる。
【００５８】
［シリコーン樹脂］
前記シリコーン樹脂としては、熱硬化性のシリコーン樹脂等が使用可能である。特に、シリコーン樹脂からなる未硬化樹脂層は付加硬化型シリコーン樹脂組成物を含むことが望ましい。付加硬化型シリコーン樹脂組成物としては、（Ａ）非共役二重結合を有する有機ケイ素化合物、（Ｂ）オルガノハイドロジェンポリシロキサン、及び（Ｃ）白金系触媒を必須成分とするものが特に好ましい。以下、これら（Ａ）〜（Ｃ）成分について説明する。
【００５９】
（Ａ）成分：非共役二重結合を有する有機ケイ素化合物
前記（Ａ）非共役二重結合を有する有機ケイ素化合物としては、
一般式（１）：Ｒ１Ｒ２Ｒ３ＳｉＯ−（Ｒ４Ｒ５ＳｉＯ）ａ−（Ｒ６Ｒ７ＳｉＯ）ｂ−ＳｉＲ１Ｒ２Ｒ３
（式中、Ｒ１は非共役二重結合含有一価炭化水素基を示し、Ｒ２〜Ｒ７はそれぞれ同一又は異種の一価炭化水素基を示し、ａ及びｂは０≦ａ≦５００、０≦ｂ≦２５０、かつ０≦ａ＋ｂ≦５００を満たす整数である。）
で示されるオルガノポリシロキサンが例示される。
【００６０】
上記一般式（１）中、Ｒ１は非共役二重結合含有一価炭化水素基であり、好ましくは炭素数２〜８、特に好ましくは炭素数２〜６のアルケニル基で代表される脂肪族不飽和結合を有する非共役二重結合含有一価炭化水素基である。
【００６１】
上記一般式（１）中、Ｒ２〜Ｒ７はそれぞれ同一又は異種の一価炭化水素基であり、好ましくは炭素数１〜２０、特に好ましくは炭素数１〜１０のアルキル基、アルケニル基、アリール基、アラルキル基等が挙げられる。また、このうちＲ４〜Ｒ７は、より好ましくは脂肪族不飽和結合を除く一価炭化水素基であり、特に好ましくはアルケニル基等の脂肪族不飽和結合を持たないアルキル基、アリール基、アラルキル基等が挙げられる。さらに、このうちＲ６、Ｒ７は芳香族一価炭化水素基であることが好ましく、フェニル基やトリル基等の炭素数６〜１２のアリール基等であることが特に好ましい。
【００６２】
上記一般式（１）中、ａ及びｂは０≦ａ≦５００、０≦ｂ≦２５０、かつ０≦ａ＋ｂ≦５００を満たす整数であり、ａは１０≦ａ≦５００であることが好ましく、ｂは０≦ｂ≦１５０であることが好ましく、またａ＋ｂは１０≦ａ＋ｂ≦５００を満たすことが好ましい。
【００６３】
上記一般式（１）で示されるオルガノポリシロキサンは、例えば、環状ジフェニルポリシロキサン、環状メチルフェニルポリシロキサン等の環状ジオルガノポリシロキサンと、末端基を構成するジフェニルテトラビニルジシロキサン、ジビニルテトラフェニルジシロキサン等のジシロキサンとのアルカリ平衡化反応によって得ることができるが、この場合、アルカリ触媒（特にＫＯＨ等の強アルカリ）による平衡化反応においては、少量の触媒で不可逆反応で重合が進行するため、定量的に開環重合のみが進行し、末端封鎖率も高いため、通常、シラノール基及びクロル分は含有されない。
【００６４】
上記一般式（１）で示されるオルガノポリシロキサンとしては、具体的に下記のものが例示される。
【化１】
2015133526.tif 000003
（上記式において、ｋ、ｍは、０≦ｋ≦５００、０≦ｍ≦２５０、かつ０≦ｋ＋ｍ≦５００を満足する整数であり、好ましくは５≦ｋ＋ｍ≦２５０、かつ０≦ｍ／（ｋ＋ｍ）≦０．５を満足する整数である。）
【００６５】
（Ａ）成分としては、上記一般式（１）で示される直鎖構造を有するオルガノポリシロキサンの他、必要に応じて、３官能性シロキサン単位、４官能性シロキサン単位等を含む三次元網目構造を有するオルガノポリシロキサンを併用することもできる。（Ａ）非共役二重結合を有する有機ケイ素化合物は１種単独で用いても２種以上を混合して用いてもよい。
【００６６】
（Ａ）非共役二重結合を有する有機ケイ素化合物中の非共役二重結合を有する基（Ｓｉ原子に結合する二重結合を有する一価炭化水素基）の量は、全一価炭化水素基（Ｓｉ原子に結合する全ての一価炭化水素基）のうち１〜５０モル％であることが好ましく、より好ましくは２〜４０モル％、特に好ましくは５〜３０モル％である。非共役二重結合を有する基の量が１モル％以上であれば硬化させたときに良好な硬化物を得ることができ、５０モル％以下であれば硬化させたときの機械的特性が良いため好ましい。
【００６７】
また、（Ａ）非共役二重結合を有する有機ケイ素化合物は芳香族一価炭化水素基（Ｓｉ原子に結合する芳香族一価炭化水素基）を有することが好ましく、芳香族一価炭化水素基の含有量は、全一価炭化水素基（Ｓｉ原子に結合する全ての一価炭化水素基）の０〜９５モル％であることが好ましく、より好ましくは１０〜９０モル％、特に好ましくは２０〜８０モル％である。芳香族一価炭化水素基は樹脂中に適量含まれた方が、硬化させたときの機械的特性が良く製造もしやすいという利点がある。
【００６８】
（Ｂ）成分：オルガノハイドロジェンポリシロキサン
前記（Ｂ）成分としては、一分子中にケイ素原子に結合した水素原子（ＳｉＨ基）を２個以上有するオルガノハイドロジェンポリシロキサンが好ましい。一分子中にケイ素原子に結合した水素原子（ＳｉＨ基）を２個以上有するオルガノハイドロジェンポリシロキサンであれば、架橋剤として作用し、（Ｂ）成分中のＳｉＨ基と（Ａ）成分のビニル基、アルケニル基等の非共役二重結合含有基とが付加反応することにより、硬化物を形成することができる。
【００６９】
また、（Ｂ）オルガノハイドロジェンポリシロキサンは、芳香族一価炭化水素基を有することが好ましい。このように、芳香族一価炭化水素基を有する（Ｂ）オルガノハイドロジェンポリシロキサンであれば、前記（Ａ）成分との相溶性を高めることができる。（Ｂ）オルガノハイドロジェンポリシロキサンは１種単独で用いても２種以上を混合して用いてもよく、例えば、芳香族炭化水素基を有する（Ｂ）オルガノハイドロジェンポリシロキサンを（Ｂ）成分の一部又は全部として含ませることができる。
【００７０】
（Ｂ）オルガノハイドロジェンポリシロキサンとしては、これに限られるものではないが、１，１，３，３−テトラメチルジシロキサン、１，３，５，７−テトラメチルシクロテトラシロキサン、トリス（ジメチルハイドロジェンシロキシ）メチルシラン、トリス（ジメチルハイドロジェンシロキシ）フェニルシラン、１−グリシドキシプロピル−１，３，５，７−テトラメチルシクロテトラシロキサン、１，５−グリシドキシプロピル−１，３，５，７−テトラメチルシクロテトラシロキサン、１−グリシドキシプロピル−５−トリメトキシシリルエチル−１，３，５，７−テトラメチルシクロテトラシロキサン、両末端トリメチルシロキシ基封鎖メチルハイドロジェンポリシロキサン、両末端トリメチルシロキシ基封鎖ジメチルシロキサン・メチルハイドロジェンシロキサン共重合体、両末端ジメチルハイドロジェンシロキシ基封鎖ジメチルポリシロキサン、両末端ジメチルハイドロジェンシロキシ基封鎖ジメチルシロキサン・メチルハイドロジェンシロキサン共重合体、両末端トリメチルシロキシ基封鎖メチルハイドロジェンシロキサン・ジフェニルシロキサン共重合体、両末端トリメチルシロキシ基封鎖メチルハイドロジェンシロキサン・ジフェニルシロキサン・ジメチルシロキサン共重合体、トリメトキシシラン重合体、（ＣＨ３）２ＨＳｉＯ１／２単位とＳｉＯ４／２単位とからなる共重合体、（ＣＨ３）２ＨＳｉＯ１／２単位とＳｉＯ４／２単位と（Ｃ６Ｈ５）ＳｉＯ３／２単位とからなる共重合体等が挙げられる。
【００７１】
また、下記構造で示される単位を使用して得られるオルガノハイドロジェンポリシロキサンも用いることができる。
【化２】
2015133526.tif 000004
【００７２】
また、（Ｂ）オルガノハイドロジェンポリシロキサンとしては下記のものが挙げられる。
【化３】
2015133526.tif 000005
【００７３】
（Ｂ）オルガノハイドロジェンポリシロキサンの分子構造は、直鎖状、環状、分岐状、三次元網状構造のいずれであってもよいが、一分子中のケイ素原子の数（又は重合体の場合は重合度）は２以上が好ましく、より好ましくは２〜１，０００、特に好ましくは２〜３００程度のものを使用することができる。
【００７４】
（Ｂ）オルガノハイドロジェンポリシロキサンの配合量は、（Ａ）成分のアルケニル基等の非共役二重結合を有する基１個当たり（Ｂ）成分中のケイ素原子結合水素原子（ＳｉＨ基）が０．７〜３．０個となる量であることが好ましい。
【００７５】
（Ｃ）成分：白金系触媒
前記（Ｃ）成分には、白金系触媒が用いられる。（Ｃ）白金系触媒としては、例えば塩化白金酸、アルコール変性塩化白金酸、キレート構造を有する白金錯体等が挙げられる。これらは１種単独でも、２種以上の組み合わせでも使用することができる。
【００７６】
（Ｃ）白金系触媒の配合量は、硬化有効量であり所謂触媒量でよく、通常、前記（Ａ）成分及び（Ｂ）成分の総質量１００質量部あたり、白金族金属の質量換算で０．１〜５００ｐｐｍであることが好ましく、特に０．５〜１００ｐｐｍの範囲であることが好ましい。
【００７７】
前記シリコーン樹脂からなる未硬化樹脂層は、半導体素子を封止する樹脂層となることから塩素等のハロゲンイオン、またナトリウム等のアルカリイオンは極力減らしたものであることが好ましい。通常、１２０℃での抽出でいずれのイオンも１０ｐｐｍ以下であることが望ましい。
【００７８】
［エポキシシリコーン混成樹脂］
エポキシシリコーン混成樹脂はエポキシ樹脂とシリコーン樹脂からなり、これらエポキシ樹脂とシリコーン樹脂としては、前述のエポキシ樹脂と前述のシリコーン樹脂が挙げられる。
【００７９】
前記混成樹脂からなる未硬化樹脂層は、半導体素子を封止する樹脂層となることから塩素等のハロゲンイオン、またナトリウム等のアルカリイオンは極力減らしたものであることが好ましい。通常、１２０℃での抽出でいずれのイオンも１０ｐｐｍ以下であることが望ましい。
【００８０】
［無機充填剤］
本発明に係る未硬化樹脂層には無機充填剤を配合することができる。配合される無機充填剤としては、例えば、溶融シリカ、結晶性シリカ等のシリカ類、アルミナ、窒化珪素、窒化アルミニウム、アルミノシリケート、ボロンナイトライド、ガラス繊維、三酸化アンチモン等が挙げられる。これら無機充填剤の平均粒径や形状は特に限定されない。
【００８１】
特にエポキシ樹脂からなる未硬化樹脂層に添加する前記無機充填剤としては、エポキシ樹脂と無機充填剤との結合強度を強くするため、シランカップリング剤、チタネートカップリング剤等のカップリング剤で予め表面処理したものを配合してもよい。
【００８２】
このようなカップリング剤としては、例えば、γ−グリシドキシプロピルトリメトキシシラン、γ−グリシドキシプロピルメチルジエトキシシラン、β−（３，４−エポキシシクロヘキシル）エチルトリメトキシシラン等のエポキシ官能性アルコキシシラン、Ｎ−β（アミノエチル）−γ−アミノプロピルトリメトキシシラン、γ−アミノプロピルトリエトキシシラン、Ｎ−フェニル−γ−アミノプロピルトリメトキシシラン等のアミノ官能性アルコキシシラン、γ−メルカプトプロピルトリメトキシシラン等のメルカプト官能性アルコキシシラン等を用いることが好ましい。なお、表面処理に用いるカップリング剤の配合量及び表面処理方法については特に制限されるものではない。
【００８３】
前記シリコーン樹脂組成物からなる未硬化樹脂層に添加する場合も、前記無機質充填材の表面を上記のようなカップリング材で処理したものを配合しても良い。
【００８４】
前記無機充填剤の配合量は、エポキシ樹脂組成物やシリコーン樹脂組成物中の樹脂の総質量１００質量部に対し、１００〜１３００質量部が好ましく、特に２００〜１０００質量部が好ましい。１００質量部以上であれば十分な強度を得ることができ、１３００質量部以下であれば増粘による流動性の低下が抑制され、流動性低下による充填性の不良が抑制され、結果としてウエハに形成された半導体素子及び基板上に配列・搭載された半導体素子を良好に封止することができる。なお、この無機充填剤は、未硬化樹脂層を構成する組成物全体の５０〜９５質量％、特に６０〜９０質量％の範囲で含有することが好ましい。
【００８５】
＜繊維含有樹脂基板＞
本発明の繊維含有樹脂基板の断面図の一例を図１に示す。本発明の繊維含有樹脂基板１０は、繊維基材に熱硬化性樹脂組成物を含浸させて、該熱硬化性樹脂組成物を半硬化又は硬化した上述の樹脂含浸繊維基材１と、該樹脂含浸繊維基材１の片面上に形成された未硬化の熱硬化性樹脂組成物からなる上述の未硬化樹脂層２とを有するものである。
【００８６】
［繊維含有樹脂基板の作製方法］
繊維基材に熱硬化性樹脂組成物を含浸させて、該熱硬化性樹脂組成物を半硬化した樹脂含浸繊維基材を使用して本発明の繊維含有樹脂基板を作製する場合は、樹脂含浸繊維基材の片面上に、減圧又は真空下で、印刷やディスペンス等で熱硬化性の液状エポキシ樹脂やシリコーン樹脂等の熱硬化性樹脂組成物を更に塗布し、加熱することで、５０℃以下で固形な未硬化樹脂層を形成し、繊維含有樹脂基板を作製することができる。
【００８７】
繊維基材に含浸させる熱硬化性樹脂組成物として熱硬化性エポキシ樹脂を用い、該熱硬化性樹脂組成物を半硬化した樹脂含浸繊維基材を使用して本発明の繊維含有樹脂基板を作製する場合は、該樹脂含浸繊維基材の片面上に形成される未硬化の熱硬化性樹脂組成物もエポキシ樹脂であることが好ましい。このように、樹脂含浸繊維基材に含浸させて半硬化とした熱硬化性樹脂組成物と、未硬化樹脂層の熱硬化性樹脂組成物とが同種の熱硬化性樹脂組成物であれば、半導体素子搭載面を一括封止するときに同時に硬化をさせることができ、それにより一層強固な封止機能が達成されるため好ましい。繊維基材に含浸させる熱硬化性樹脂組成物としてシリコーン樹脂を用いた場合も同様に、未硬化の熱硬化性樹脂組成物がシリコーン樹脂であることが好ましい。
【００８８】
前記繊維基材に前記熱硬化性樹脂組成物を含浸させて、該熱硬化性樹脂組成物を硬化した樹脂含浸繊維基材を使用して本発明の繊維含有樹脂基板を作製する場合は、該樹脂含浸繊維基材の片面上に未硬化の熱硬化性樹脂組成物をプレス成形、印刷するなど、従来のエポキシ熱硬化性樹脂組成物やシリコーン熱硬化性樹脂組成物等で用いられてきた各種の方法で未硬化樹脂層を形成することができる。形成後、通常では１８０℃程度の温度で４〜８時間ポストキュアさせることが好ましい。その他、前記樹脂含浸繊維基材の片面上に未硬化の熱硬化性樹脂組成物からなる未硬化樹脂層を形成する方法としては、室温で固体のエポキシ熱硬化性樹脂組成物やシリコーン熱硬化性樹脂組成物等を加熱しながら加圧する方法やエポキシ樹脂組成物にアセトン等の極性溶剤を適量添加することで液状化し印刷などで薄膜を形成し、溶剤を減圧下で加熱するなどの方法で除去することで均一に樹脂含浸繊維基材の片面上に未硬化樹脂層を形成することができる。
【００８９】
いずれの方法でも樹脂含浸繊維基材の片面上に、ボイドや揮発成分のない、厚みが２００を超え２０００μｍ以下の未硬化の熱硬化性樹脂組成物からなる未硬化樹脂層を形成することができる。
【００９０】
［半導体素子を搭載した基板］
本発明の繊維含有樹脂基板は半導体素子搭載面を一括封止するための繊維含有樹脂基板である。半導体素子を搭載した基板としては、例えば図２中の一個以上の半導体素子３を接着剤４で無機、金属あるいは有機の基板５上に搭載した基板が挙げられる。なお、前記半導体素子を搭載した基板とは、半導体素子を搭載し配列等した半導体素子アレイを含むものである。
【００９１】
＜封止後半導体素子搭載基板＞
本発明の繊維含有樹脂基板により封止された封止後半導体素子搭載基板の断面図の一例を図２に示す。本発明の封止後半導体素子搭載基板１１は、前記繊維含有樹脂基板１０の未硬化樹脂層２（図１参照）により半導体素子３を搭載した基板５の半導体素子搭載面を被覆し、該未硬化樹脂層２（図１参照）を加熱、硬化することで硬化後の樹脂層２’とし、前記繊維含有樹脂基板１０により一括封止されたものである（図２）。
【００９２】
このような封止後半導体素子搭載基板であれば、基板の反りが生じたり、基板から半導体素子が剥離したりすることが抑制された封止後半導体素子搭載基板となる。
【００９３】
＜半導体装置＞
本発明により製造される半導体装置の一例を図３に示す。本発明により製造される半導体装置１２は前記封止後半導体素子搭載基板１１（図２参照）をダイシングして、個片化したものである。このように、耐熱性や耐湿性等の封止性能に優れる繊維含有樹脂基板により封止され、かつ基板の反り、基板からの半導体素子３の剥離が抑制された封止後半導体素子搭載基板１１（図２参照）をダイシングし、個片化して作製された半導体装置１２は高品質な半導体装置となる。前記封止後半導体素子搭載基板１１（図２参照）をダイシングして個片化した場合、半導体装置１２は基板５上に接着剤４を介して半導体素子３が搭載され、その上から硬化後の樹脂層２’と樹脂含浸繊維基材１からなる繊維含有樹脂基板１０により封止された半導体装置となる（図３）。
【００９４】
＜半導体装置の製造方法＞
本発明の半導体装置の製造方法は、前記繊維含有樹脂基板の未硬化樹脂層により半導体素子を搭載した基板の半導体素子搭載面を被覆する被覆工程、
該未硬化樹脂層を加熱、硬化することで、前記半導体素子搭載面を一括封止し、封止後半導体素子搭載基板とする封止工程、及び
該封止後半導体素子搭載基板をダイシングし、個片化することで、半導体装置を製造する個片化工程を有する。以下、図４を用いて本発明の半導体装置の製造方法について説明する。
【００９５】
［被覆工程］
前記被覆工程は、樹脂含浸繊維基材１と未硬化樹脂層２を有する繊維含有樹脂基板１０の未硬化樹脂層２により、接着剤４を介して半導体素子３を搭載した基板５の半導体素子搭載面を被覆する工程である（図４（Ａ））。
【００９６】
［封止工程］
前記封止工程は、前記繊維含有樹脂基板１０の未硬化樹脂層２を加熱、硬化して硬化後の樹脂層２’とすることで、前記半導体素子３を搭載した基板５の半導体素子搭載面を一括封止し、封止後半導体素子搭載基板１１とする工程である（図４（Ｂ））。
【００９７】
［個片化工程］
前記個片化工程は、前記封止後半導体素子搭載基板１１をダイシングし、個片化することで、半導体装置１２を製造する工程である（図４（Ｃ）、（Ｄ））。
【００９８】
以下、より具体的に説明する。前記被覆工程、封止工程においては、ソルダーレジストフィルムや各種絶縁フィルム等のラミネーションに使用されている真空ラミネータ装置等を使用することで、ボイドも反りもない被覆、封止を行うことができる。ラミネーションの方式としてはロールラミネーションやダイアフラム式真空ラミネーション、エアー加圧式ラミネーション等いずれの方式も使用することができる。なかでも、真空ラミネーションとエアー加圧式の併用が好ましい。
【００９９】
ここでは例として、ニチゴーモートン社製の真空ラミネーション装置を用いて、厚み５０μｍのガラスクロス（繊維基材）にエポキシ樹脂を含浸したエポキシ樹脂含浸繊維基材と片面に厚み２５０μｍの未硬化の熱硬化性エポキシ樹脂からなる未硬化樹脂層を有する繊維含有樹脂基板で、接着剤を介して１４×１４ｍｍのＳｉチップ（半導体素子、厚み１５０μｍ）を搭載した厚み１２５μｍ、６０ｍｍ×２２０ｍｍのＢＴ（ビスマレイミドトリアジン）レジン製有機基板を封止する場合について説明する。
【０１００】
上下にヒーターが内蔵され１５０℃に設定されたプレートのうち、上側プレートにはダイアフラムラバーが減圧された状態でヒーターと密着している。下側プレート上に、接着剤を介して半導体素子を搭載した有機基板をセットし、その上に片面に前記繊維含有樹脂基板の未硬化樹脂層面を、有機基板の半導体搭載面に合わせてセットする。その後、下側プレートが上昇し、下側プレート上にセットされた有機基板を囲むように設置されたＯリングにより上下のプレートが密着して真空チャンバーが形成され、該真空チャンバー内が減圧される。真空チャンバー内が十分に減圧されたら、上側プレートのダイアフラムラバーとヒーターの間から真空ポンプにつながる配管の弁を閉じ、圧縮空気を送り込む。それにより、上側のダイアフラムラバーが膨張し有機基板と繊維含有樹脂基板を上側のダイアフラムラバーと下側のプレートで挟み、真空ラミネーションを行うと同時に熱硬化性エポキシ樹脂の硬化が進行し、封止が完了する。硬化時間としては３〜２０分程度あれば十分である。真空ラミネーションが完了したら真空チャンバー内を常圧に戻し、下側プレートを下降させ、封止した有機基板を取り出す。上記工程によりボイドや反りのない基板の封止を行うことができる。取り出した基板は通常、１５０〜１８０℃の温度で１〜４時間ポストキュアすることで電気特性や機械特性を安定化させることができる。
【０１０１】
上記の真空ラミネーション装置を用いた被覆、封止工程は例示したエポキシ樹脂に限らず、シリコ−ン樹脂やエポキシとシリコーンの混成樹脂の場合にも用いることができる。
【０１０２】
このような半導体装置の製造方法であれば、被覆工程においては前記繊維含有樹脂基板の未硬化樹脂層により簡便に、充填不良なく半導体素子搭載面を被覆することができる。また、前記繊維含有樹脂基板を使用するので、樹脂含浸繊維基材が未硬化樹脂層の硬化時の収縮応力を抑制できるため、封止工程においては該半導体素子搭載面を一括封止することができ、薄型の大型有機樹脂基板や金属等の大径基板を封止した場合であっても、基板の反り、基板からの半導体素子の剥離が抑制された封止後半導体素子搭載基板を得ることができる。さらに、個片化工程においては耐熱性や耐湿性等の封止性能に優れる繊維含有樹脂基板により封止され、かつ反りが抑制された該封止後半導体素子搭載基板から半導体装置をダイシングし、個片化することができるため、高品質な半導体装置を製造することができる。
【実施例】
【０１０３】
以下、本発明の繊維含有樹脂基板の熱硬化性樹脂として用いるシリコーン樹脂の合成例と、本発明の繊維含有樹脂基板の実施例及び比較例を示し、本発明をより詳細に説明するが、本発明はこれらに限定されるものではない。
【０１０４】
［非共役二重結合を有する有機ケイ素化合物の合成］
＜合成例１＞
−非共役二重結合を有する有機ケイ素化合物（Ａ１）−
ＰｈＳｉＣｌ３で示されるオルガノシラン：２７ｍｏｌ、ＣｌＭｅ２ＳｉＯ（Ｍｅ２ＳｉＯ）３３ＳｉＭｅ２Ｃｌ：１ｍｏｌ、ＭｅＶｉＳｉＣｌ２：３ｍｏｌをトルエン溶媒に溶解後、水中に滴下し、共加水分解し、更に水洗、アルカリ洗浄にて中和、脱水後、溶剤をストリップし、非共役二重結合を有する有機ケイ素化合物（Ａ１）を合成した。この化合物は、構成する単位の構成比が式：［ＰｈＳｉＯ３／２］０．２７［−ＳｉＭｅ２Ｏ−（Ｍｅ２ＳｉＯ）３３−ＳｉＭｅ２Ｏ−］０．０１［ＭｅＶｉＳｉＯ２／２］０．０３で示される。この化合物の重量平均分子量は６２，０００、融点は６０℃であった。なお、ここで組成式中のＶｉは（−ＣＨ＝ＣＨ２）で示されるビニル基を示し、Ｍｅ、Ｐｈはそれぞれメチル基、フェニル基を示す（以下、同様）。
【０１０５】
［オルガノハイドロジェンポリシロキサンの合成］
＜合成例２＞
−オルガノハイドロジェンポリシロキサン（Ｂ１）−
ＰｈＳｉＣｌ３で示されるオルガノシラン：２７ｍｏｌ、ＣｌＭｅ２ＳｉＯ（Ｍｅ２ＳｉＯ）３３ＳｉＭｅ２Ｃｌ：１ｍｏｌ、ＭｅＨＳｉＣｌ２：３ｍｏｌをトルエン溶媒に溶解後、水中に滴下し、共加水分解し、更に水洗、アルカリ洗浄にて中和、脱水後、溶剤をストリップし、オルガノハイドロジェンポリシロキサン（Ｂ１）を合成した。この樹脂は、構成する単位の構成比が式：［ＰｈＳｉＯ３／２］０．２７［−ＳｉＭｅ２Ｏ−（Ｍｅ２ＳｉＯ）３３−ＳｉＭｅ２Ｏ−］０．０１［ＭｅＨＳｉＯ２／２］０．０３で示される。この樹脂の重量平均分子量は５８，０００、融点は５８℃であった。
【０１０６】
［実施例１］
［樹脂含浸繊維基材の作製］
合成例１で得られた非共役二重結合を有する有機ケイ素化合物（Ａ１）：１８９ｇ、合成例２で得られたオルガノハイドロジェンポリシロキサン（Ｂ１）：１８９ｇ、反応抑制剤としてアセチレンアルコール系のエチニルシクロヘキサノール：０．２ｇ、塩化白金酸の１質量％オクチルアルコール溶液：０．１ｇを加え、６０℃に加温したプラネタリーミキサーでよく撹拌してベース組成物を得た。このベース組成物に、溶剤としてトルエンを４００ｇ加え、さらに無機充填剤としてシリカ（商品名：アドマファインＥ５／２４Ｃ、平均粒子径：約３μｍ、（株）アドマテックス製）を３７８ｇ、ハイドロタルサイト化合物（協和化成（株）製  Ｍｇ４．５Ａｌ２（ＯＨ）１３ＣＯ３・３．５Ｈ２Ｏ  商品名ＤＨＴ−４Ａ−２）を１２ｇ、モリブデン酸亜鉛（日本シャーウィン・ウイリアムス（株）製、商品名：９１１Ｂ）を４０ｇ、酸化ランタン（信越化学工業（株）製）を２ｇ加えて、シリコーン樹脂組成物のトルエン分散液を調製した。
【０１０７】
このシリコーン樹脂組成物のトルエン分散液に繊維基材としてＥガラスクロス（日東紡績製、厚さ：５０μｍ）を浸漬することにより、該トルエン分散液を該ガラスクロスに含浸させた。該ガラスクロスを６０℃で２時間放置することによりトルエンを揮発させた。トルエンを揮発させた後のＥガラスクロスの両面には、室温（２５℃）で固体の皮膜が形成されていた。該ガラスクロスを熱プレス機にて１５０℃で１０分間加圧成型して成型品を得、更にこれを１５０℃で１時間２次硬化させて、含浸させた熱硬化性樹脂組成物を硬化させたシリコーン樹脂含浸繊維基材（Ｉ−ａ）を得た。
【０１０８】
また、前記シリコーン樹脂組成物のトルエン分散液に繊維基材としてＥガラスクロス（日東紡績製、厚さ：５０μｍ）を浸漬することにより、該トルエン分散液を該ガラスクロスに含浸させて、該ガラスクロスを６０℃で２時間放置することによりトルエンを揮発させて、含浸させた熱硬化性樹脂組成物を半硬化させたシリコーン樹脂含浸繊維基材（ＩＩ−ａ）を得た。トルエンを揮発させた後のＥガラスクロスの両面には、室温（２５℃）で固体の皮膜が形成されていた。
【０１０９】
［未硬化の熱硬化性樹脂からなる未硬化樹脂層を形成するための組成物の作製］
前述の非共役二重結合を有する有機ケイ素化合物（Ａ１）：５０質量部、オルガノハイドロジェンポリシロキサン（Ｂ１）：５０質量部、反応抑制剤としてアセチレンアルコール系のエチニルシクロヘキサノール：０．２質量部、塩化白金酸のオクチルアルコール変性溶液：０．１質量部を加えた組成物に対して、さらに平均粒径５μｍの球状シリカを３５０質量部、ハイドロタルサイト化合物（協和化成（株）製  Ｍｇ４．５Ａｌ２（ＯＨ）１３ＣＯ３・３．５Ｈ２Ｏ  商品名ＤＨＴ−４Ａ−２）を３質量部、モリブデン酸亜鉛（日本シャーウィン・ウイリアムス（株）製、商品名：９１１Ｂ）を１０質量部、酸化ランタン（信越化学工業（株）製）を０．５質量部を加え６０℃に加温したプラネタリーミキサーでよく撹拌し、シリコーン樹脂組成物（Ｉ−ｂ）を調製した。この組成物は、室温（２５℃）で固体であった。
【０１１０】
［繊維含有樹脂基板の作製］
該シリコーン樹脂組成物（Ｉ−ｂ）を、シリコーン樹脂含浸繊維基材（Ｉ−ａ）（膨張係数：ｘ−ｙ軸方向  ２０ｐｐｍ）とフッ素樹脂コートしたＰＥＴフィルム（剥離フィルム）との間に挟み、熱プレス機を用いて８０℃で５ｔの圧力下で５分間圧縮成型を行い、厚さ２５０μｍの未硬化の熱硬化性樹脂組成物からなる未硬化樹脂層をシリコーン樹脂含浸繊維基材（Ｉ−ａ）の片面上に形成した繊維含有樹脂基板（Ｉ−ｃ）を作製した。その後、６０×２２０ｍｍの長方形に切断した。
【０１１１】
［半導体素子が搭載された基板の被覆及び封止］
次に、プレート温度を１３０℃に設定した真空ラミネーション装置（ニチゴーモートン社製）を用いて被覆、封止した。まず、下側プレートに厚みが１２５μｍで１４×１４ｍｍのＳｉチップ（半導体素子、厚み１５０μｍ）を搭載したＢＴ（ビスマレイミドトリアジン）樹脂製の有機基板をセットし、その上に剥離フィルムを除去した繊維含有樹脂基板（Ｉ−ｃ）の未硬化樹脂層であるシリコーン樹脂組成物（Ｉ−ｂ）面を上記ＢＴ基板の半導体素子搭載面に合わせて被覆した。その後、プレートを閉じ５分間真空圧縮成形することで硬化封止した。硬化封止後、繊維含有樹脂基板（Ｉ−ｃ）により封止された基板を更に１５０℃で２時間ポストキュアして、封止後半導体素子搭載基板（Ｉ−ｄ）を得た。
【０１１２】
［実施例２］
［未硬化の熱硬化性樹脂からなる未硬化樹脂層を形成するための組成物の作製］
前述の非共役二重結合を有する有機ケイ素化合物（Ａ１）：５０質量部、オルガノハイドロジェンポリシロキサン（Ｂ１）：５０質量部、反応抑制剤としてアセチレンアルコール系のエチニルシクロヘキサノール：０．２質量部、塩化白金酸のオクチルアルコール変性溶液：０．１質量部を加えた組成物に対して、さらに平均粒径５μｍの球状シリカを３５０質量部、ハイドロタルサイト化合物（協和化成（株）製  Ｍｇ４．５Ａｌ２（ＯＨ）１３ＣＯ３・３．５Ｈ２Ｏ  商品名ＤＨＴ−４Ａ−２）を３質量部、モリブデン酸亜鉛（日本シャーウィン・ウイリアムス（株）製、商品名：９１１Ｂ）を１０質量部、酸化ランタン（信越化学工業（株）製）を０．５質量部加え６０℃に加温したプラネタリーミキサーでよく撹拌し、シリコーン樹脂組成物（ＩＩ−ｂ）を調製した。この組成物は、室温（２５℃）で固体であった。
【０１１３】
［繊維含有樹脂基板の作製］
該シリコーン樹脂組成物（ＩＩ−ｂ）を、前記シリコーン樹脂含浸繊維基材（ＩＩ−ａ）（膨張係数：ｘ−ｙ軸方向  ２０ｐｐｍ）とフッ素樹脂コートしたＰＥＴフィルム（剥離フィルム）との間に挟み、熱プレス機を用いて８０℃で５ｔの圧力下で５分間圧縮成型を行い、厚さ２５０μｍの未硬化の熱硬化性樹脂からなる未硬化樹脂層をシリコーン樹脂含浸繊維基材（ＩＩ−ａ）の片面上に形成した繊維含有樹脂基板（ＩＩ−ｃ）を作製した。成形後、６０×２２０ｍｍの長方形に切断した。
【０１１４】
［半導体素子が搭載された基板の被覆及び封止］
次に、プレート温度を１３０℃に設定した真空ラミネーション装置（ニチゴーモートン社製）を用いて被覆、封止した。まず、下側プレートに１４×１４ｍｍ角のＳｉチップ（半導体素子、厚み１５０μｍ）を搭載し、厚みが１２５μｍのＢＴ基板をセットし、その上に剥離フィルムを除去した繊維含有樹脂基板（ＩＩ−ｃ）の未硬化樹脂層であるシリコーン樹脂組成物（ＩＩ−ｂ）面を上記ＢＴ基板上の半導体素子搭載面に合わせて被覆した。その後、プレートを閉じ５分間真空圧縮成形することで硬化封止した。硬化封止後、繊維含有樹脂基板（ＩＩ−ｃ）により封止された基板を１５０℃で２時間ポストキュアして、封止後半導体素子搭載基板（ＩＩ−ｄ）を得た。
【０１１５】
［実施例３］
［樹脂含浸繊維基材の作製］
繊維基材としてＥガラスクロスを含み、粒径が０．３μｍの球状シリカを添加し膨張係数（ｘ、ｙ軸）を１５ｐｐｍに調整した厚み７０μｍのエポキシ樹脂基板を樹脂含浸繊維基材（ＩＩＩ−ａ）として準備した。
【０１１６】
［未硬化の熱硬化性樹脂からなる未硬化樹脂層を形成するための組成物の作製］
クレゾールノボラック型エポキシ樹脂（ＥＯＣＮ１０２０  日本化薬製）６０質量部、フェノールノボラック樹脂（Ｈ−４  群栄化学製）３０質量部、球状シリカ（龍森製平均粒径７μｍ）４００質量部、ハイドロタルサイト化合物（協和化成（株）製  Ｍｇ４．５Ａｌ２（ＯＨ）１３ＣＯ３・３．５Ｈ２Ｏ  商品名ＤＨＴ−４Ａ−２）を３質量部、モリブデン酸亜鉛（日本シャーウィン・ウイリアムス（株）製、商品名：９１１Ｂ）を１０質量部、酸化ランタン（信越化学工業（株）製）を０．５質量部、触媒ＴＰＰ（トリフェニルホスフィン  北興化学工業製）０．２質量部、シランカップリング剤（ＫＢＭ４０３  信越化学工業製）０．５質量部を高速混合装置で十分混合した後、連続混練装置で加熱混練してシート化し冷却した。シートを粉砕し顆粒状の粉末としてエポキシ樹脂組成物（ＩＩＩ−ｂ）を得た。
【０１１７】
［繊維含有樹脂基板の作製］
樹脂含浸繊維基材（ＩＩＩ−ａ）を減圧下で加熱圧縮できる圧縮成形装置の下金型上にセットし、その上にエポキシ樹脂組成物（ＩＩＩ−ｂ）の顆粒粉末を均一に分散させた。上下の金型温度を８０℃にし、上金型にはフッ素樹脂コートしたＰＥＴフィルム（剥離フィルム）をセットして金型内を真空レベルまで減圧し、未硬化樹脂層の厚みが２５０μｍになるように３分間圧縮成形して繊維含有樹脂基板（ＩＩＩ−ｃ）を作製した。成形後、６０×２２０ｍｍの長方形に切断した。
【０１１８】
［半導体素子が搭載された基板の被覆及び封止］
次に、プレート温度を１７０℃に設定した真空ラミネーション装置（ニチゴーモートン社製）を用いて被覆、封止した。まず、下側プレートに１４×１４ｍｍ角のＳｉチップ（半導体素子、厚み１５０μｍ）を搭載した厚みが１２５μｍのエポキシ樹脂基板をセットし、その上に剥離フィルムを除去した繊維含有樹脂基板（ＩＩＩ−ｃ）の未硬化樹脂層であるエポキシ樹脂組成物（ＩＩＩ−ｂ）面を上記エポキシ樹脂基板の半導体素子搭載面に合わせて被覆した。その後、プレートを閉じ５分間真空圧縮成形することで硬化封止した。硬化封止後、１７０℃で４時間ポストキュアして、封止後半導体素子搭載基板（ＩＩＩ−ｄ）を得た。
【０１１９】
［実施例４］
［半導体素子が搭載された基板］
６０×２２０ｍｍ長方形のエポキシ樹脂基板上に、高温で接着力が低下する接着剤を介して、個片化した半導体素子である２０個のシリコンチップ（形状：１４ｍｍ×１４ｍｍ  厚み１５０μｍ）を整列し搭載した。
【０１２０】
［半導体素子が搭載された基板の被覆及び封止］
この基板をプレート温度を１７０℃に設定した真空ラミネーション装置（ニチゴーモートン社製）を用いて被覆、封止した。まず、下側プレートに上記半導体素子搭載のエポキシ樹脂基板をセットし、その上に未硬化樹脂層の厚みを２１０μｍとした以外は実施例３と同様にして作製した封止樹脂付繊維含有樹脂基板（ＩＶ−ｃ）を６０×２２０ｍｍの長方形に切断したものをセットした。剥離フィルムを除去し、該繊維含有樹脂基板（ＩＶ−ｃ）の未硬化樹脂層であるエポキシ樹脂組成物（ＩＶ−ｂ）面を上記エポキシ樹脂基板上の半導体素子搭載面に合わせて被覆した。その後、プレートを閉じ５分間真空圧縮成形することでシリコンチップ上の樹脂厚みが６０μｍ厚み（封止樹脂層の厚みが２１０μｍ）になるように硬化封止した。硬化封止後、１７０℃で４時間ポストキュアして、封止後半導体素子搭載基板（ＩＶ−ｄ）を得た。
【０１２１】
［実施例５］
前述の非共役二重結合を有する有機ケイ素化合物（Ａ１）：５０質量部、オルガノハイドロジェンポリシロキサン（Ｂ１）：５０質量部、反応抑制剤としてアセチレンアルコール系のエチニルシクロヘキサノール：０．２質量部、塩化白金酸のオクチルアルコール変性溶液：０．１質量部を加えた組成物に対して、さらに平均粒径５μｍの球状シリカを３５０質量部加え６０℃に加温したプラネタリーミキサーでよく撹拌し、シリコーン樹脂組成物（Ｖ−ｂ）を調製した。この組成物は、２５℃で固体であった。
【０１２２】
［繊維含有樹脂基板の作製］
該シリコーン樹脂組成物（Ｖ−ｂ）を、前記シリコーン樹脂含浸繊維基材（Ｉ−ａ）（膨張係数：ｘ−ｙ軸方向  ２０ｐｐｍ）とフッ素樹脂コートしたＰＥＴフィルム（剥離フィルム）との間に挟み、熱プレス機を用いて８０℃で５ｔの圧力下で５分間圧縮成型を行い、厚さ２０００μｍの未硬化の熱硬化性樹脂からなる未硬化樹脂層をシリコーン樹脂含浸繊維基材（Ｉ−ａ）の片面上に形成した繊維含有樹脂基板（Ｖ−ｃ）を作製した。成形後、６０×２２０ｍｍの長方形に切断した。
【０１２３】
［半導体素子が搭載された基板の被覆及び封止］
次に、プレート温度を１３０℃に設定した真空ラミネーション装置（ニチゴーモートン社製）を用いて被覆、封止した。まず、下側プレートに１４×１４ｍｍ角のＳｉチップ（半導体素子、厚み７２５μｍ）を搭載し、厚みが１２５μｍのＢＴ基板をセットし、その上に剥離フィルムを除去した繊維含有樹脂基板（Ｖ−ｃ）の未硬化樹脂層であるシリコーン樹脂組成物（Ｖ−ｂ）面を上記ＢＴ基板上の半導体素子搭載面に合わせて被覆した。その後、プレートを閉じ５分間真空圧縮成形することで硬化封止した。硬化封止後、繊維含有樹脂基板（Ｖ−ｃ）により封止された基板を１５０℃で２時間ポストキュアして、封止後半導体素子搭載基板（Ｖ−ｄ）を得た。
【０１２４】
［比較例１］
前述の非共役二重結合を有する有機ケイ素化合物（Ａ１）：５０質量部、オルガノハイドロジェンポリシロキサン（Ｂ１）：５０質量部、反応抑制剤としてアセチレンアルコール系のエチニルシクロヘキサノール：０．２質量部、塩化白金酸のオクチルアルコール変性溶液：０．１質量部を加えた組成物に対して、さらに平均粒径５μｍの球状シリカを３５０質量部加え６０℃に加温したプラネタリーミキサーでよく撹拌し、シリコーン樹脂組成物（ＶＩ−ｂ）を調製した。この組成物は、２５℃で固体であった。
【０１２５】
［封止用シートの作製］
上記シリコーン樹脂組成物（ＶＩ−ｂ）を、ＰＥＴフィルム（加圧用ベースフィルム）とフッ素樹脂コートしたＰＥＴフィルム（剥離フィルム）との間に挟み、熱プレス機を用いて８０℃で５ｔの圧力下で５分間圧縮成型を行い、厚さ２５０μｍのフィルム状に成形し、シリコーン樹脂組成物（ＶＩ−ｂ）のみからなる封止用シート（ＶＩ−ｃ）を作製した。成形後、６０×２２０ｍｍの長方形に切断した。
【０１２６】
［半導体素子が搭載されたウエハの被覆及び封止］
次に、プレート温度を１３０℃に設定した真空ラミネーション装置（ニチゴーモートン社製）を用いて被覆、封止した。まず、下側プレートに６０×２２０ｍｍで１４×１４ｍｍ角のＳｉチップ（半導体素子、厚み１５０μｍ）を搭載した厚みが１２５μｍのＢＴ基板をセットし、その上に剥離フィルムを除去したシリコーン樹脂組成物（ＶＩ−ｂ）のみからなる封止用シート（ＶＩ−ｃ）を積層した。その後、ＰＥＴフィルム（加圧用ベースフィルム）も剥離した後、プレートを閉じ５分間真空圧縮成形することで硬化封止した。硬化封止後、１５０℃で２時間ポストキュアして、封止後半導体素子搭載基板（ＶＩ−ｄ）を得た。
【０１２７】
［比較例２］
前述の非共役二重結合を有する有機ケイ素化合物（Ａ１）：１８９ｇ、前述のオルガノハイドロジェンポリシロキサン（Ｂ１）：１８９ｇ、反応抑制剤としてアセチレンアルコール系のエチニルシクロヘキサノール：０．２ｇ、塩化白金酸の１質量％オクチルアルコール溶液：０．１ｇを加え、６０℃に加温したプラネタリーミキサーでよく撹拌してベース組成物を得た。このベース組成物に、溶剤としてトルエンを４００ｇ加え、さらに無機充填剤としてシリカ（商品名：アドマファインＥ５／２４Ｃ、平均粒子径：約３μｍ、（株）アドマテックス製）を３７８ｇ加えて、シリコーン樹脂組成物のトルエン分散液を調製した。
【０１２８】
このシリコーン樹脂組成物のトルエン分散液に繊維基材としてＥガラスクロス（日東紡績製、厚さ：５０μｍ）を浸漬することにより、該トルエン分散液を該ガラスクロスに含浸させた。該ガラスクロスを６０℃で２時間放置することによりトルエンを揮発させた。トルエンを揮発させた後のＥガラスクロスの両面には、室温（２５℃）で固体の皮膜が形成されていた。該ガラスクロスを熱プレス機にて１５０℃で１０分間加圧成型して成型品を得、更にこれを１５０℃で１時間２次硬化させて、含浸させた熱硬化性樹脂を硬化させたシリコーン樹脂含浸繊維基材（ＶＩＩ−ａ）を得た。
【０１２９】
［未硬化の熱硬化性樹脂からなる未硬化樹脂層を形成するための組成物の作製］
前述の非共役二重結合を有する有機ケイ素化合物（Ａ１）：５０質量部、オルガノハイドロジェンポリシロキサン（Ｂ１）：５０質量部、反応抑制剤としてアセチレンアルコール系のエチニルシクロヘキサノール：０．２質量部、塩化白金酸のオクチルアルコール変性溶液：０．１質量部を加えた組成物に対して、さらに平均粒径５μｍの球状シリカを３５０質量部を加え６０℃に加温したプラネタリーミキサーでよく撹拌し、シリコーン樹脂組成物（ＶＩＩ−ｂ）を調製した。この組成物は、室温（２５℃）で固体であった。
【０１３０】
［繊維含有樹脂基板の作製］
該シリコーン樹脂組成物（ＶＩＩ−ｂ）を、上記の、含浸させた熱硬化性樹脂を硬化させたシリコーン樹脂含浸繊維基材（ＶＩＩ−ａ）（膨張係数：ｘ−ｙ軸方向  ２０ｐｐｍ）とフッ素樹脂コートしたＰＥＴフィルム（剥離フィルム）との間に挟み、熱プレス機を用いて８０℃で５ｔの圧力下で５分間圧縮成型を行い、厚さ２５０μｍの未硬化の熱硬化性樹脂からなる未硬化樹脂層をシリコーン樹脂含浸繊維基材（ＶＩＩ−ａ）の片面上に形成した繊維含有樹脂基板（ＶＩＩ−ｃ）を作製した。成形後、６０×２２０ｍｍの長方形に切断した。
【０１３１】
［半導体素子が搭載された基板の被覆及び封止］
次に、プレート温度を１３０℃に設定した真空ラミネーション装置（ニチゴーモートン社製）を用いて被覆、封止した。まず、下側プレートに１４×１４ｍｍ角のＳｉチップ（半導体素子、厚み１５０μｍ）を搭載し、厚みが１２５μｍのＢＴ基板をセットし、その上に剥離フィルムを除去した繊維含有樹脂基板（ＶＩＩ−ｃ）の未硬化樹脂層であるシリコーン樹脂組成物（ＶＩＩ−ｂ）面を上記ＢＴ基板上の半導体素子搭載面に合わせて被覆した。その後、プレートを閉じ５分間真空圧縮成形することで硬化封止した。硬化封止後、繊維含有樹脂基板（ＶＩＩ−ｃ）により封止された基板を１５０℃で２時間ポストキュアして、封止後半導体素子搭載基板（ＶＩＩ−ｄ）を得た。
【０１３２】
［比較例３］
［半導体素子が搭載された基板］
６０×２２０ｍｍで厚みが３００μｍのＢＴ樹脂基板上に、高温で接着力が低下する接着剤を介して、個片化した半導体素子である２０個のシリコンチップ（形状：１４ｍｍ×１４ｍｍ  厚み１５０μｍ）を整列し搭載した。
【０１３３】
［半導体素子が搭載された基板の被覆及び封止］
この半導体素子が搭載された基板を減圧下で加熱圧縮できる圧縮成形装置の下金型上にセットし、その上に実施例３と同様にして作製したエポキシ樹脂組成物（ＶＩＩＩ−ｂ）の顆粒粉末を均一に分散させた。上下の金型温度を１７０℃にし、上金型にはフッ素樹脂コートしたＰＥＴフィルム（剥離フィルム）をセットして金型内を真空レベルまで減圧し、未硬化樹脂層の厚みが２５０μｍになるように３分間圧縮成形し、硬化封止した。硬化封止後、１７０℃で４時間ポストキュアして、封止後半導体素子搭載基板（ＶＩＩＩ−ｄ）を得た。
【０１３４】
［比較例４］
［樹脂含浸繊維基材の作製］
繊維基材としてＡガラスクロスを含み、粒径が０．３μｍの球状シリカを添加し膨張係数（ｘ、ｙ軸）を１５ｐｐｍに調整した厚み７０μｍのエポキシ樹脂基板を樹脂含浸繊維基材（ＩＸ−ａ）として準備した。
【０１３５】
［未硬化の熱硬化性樹脂からなる未硬化樹脂層を形成するための組成物の作製］
クレゾールノボラック型エポキシ樹脂（ＥＯＣＮ１０２０  日本化薬製）６０質量部、フェノールノボラック樹脂（Ｈ−４  群栄化学製）３０質量部、球状シリカ（龍森製平均粒径７μｍ）４００質量部、ハイドロタルサイト化合物（協和化成（株）製  Ｍｇ４．５Ａｌ２（ＯＨ）１３ＣＯ３・３．５Ｈ２Ｏ  商品名ＤＨＴ−４Ａ−２）を３質量部、モリブデン酸亜鉛（日本シャーウィン・ウイリアムス（株）製、商品名：９１１Ｂ）を１０質量部、酸化ランタン（信越化学工業（株）製）を０．５質量部、触媒ＴＰＰ（トリフェニルホスフィン  北興化学工業製）０．２質量部、シランカップリング材（ＫＢＭ４０３  信越化学工業製）０．５質量部を高速混合装置で十分混合した後、連続混練装置で加熱混練してシート化し冷却した。シートを粉砕し顆粒状の粉末としてエポキシ樹脂組成物（ＩＸ−ｂ）を得た。
【０１３６】
［繊維含有樹脂基板の作製］
樹脂含浸繊維基材（ＩＸ−ａ）を減圧下で加熱圧縮できる圧縮成形装置の下金型上にセットし、その上に実施例３と同様のエポキシ樹脂組成物（ＩＩＩ−ｂ）の顆粒粉末を均一に分散させた。上下の金型温度を８０℃にし、上金型にはフッ素樹脂コートしたＰＥＴフィルム（剥離フィルム）をセットして金型内を真空レベルまで減圧し、未硬化樹脂層の厚みが３０００μｍになるように３分間圧縮成形して繊維含有樹脂基板（ＩＸ−ｃ）を作製した。成形後、６０×２２０ｍｍの長方形に切断した。
【０１３７】
［半導体素子が搭載された基板の被覆及び封止］
次に、プレート温度を１７０℃に設定した真空ラミネーション装置（ニチゴーモートン社製）を用いて被覆、封止した。まず、下側プレートに１４×１４ｍｍ角のＳｉチップ（半導体素子、厚み７２５μｍ）を接着剤を介して２枚スタックして搭載した厚みが１２５μｍのエポキシ樹脂基板をセットし、その上に剥離フィルムを除去した繊維含有樹脂基板（ＩＸ−ｃ）の未硬化樹脂層であるエポキシ樹脂組成物（ＩＩＩ−ｂ）面を上記エポキシ樹脂基板の半導体素子搭載面に合わせて被覆した。その後、プレートを閉じ５分間真空圧縮成形することで硬化封止した。硬化封止後、１７０℃で４時間ポストキュアして、封止後半導体素子搭載基板（ＩＸ−ｄ）を得た。
【０１３８】
以上、実施例１〜５、比較例１〜４において封止された封止後半導体素子搭載基板の反り、外観、樹脂と基板の接着状態、金属基板からの半導体素子の剥離の有無を調査した。その結果を表１に示す。ここで、外観についてはボイド、未充填の有無をしらべ、これらがなければ良好とした。また、接着状態については成型時に剥離がなければ良好とした。
【０１３９】
【表１】
2015133526.tif 000006
【０１４０】
以上より、本発明の繊維含有樹脂基板を用いない比較例１〜４において示されるように、これら比較例において半導体素子搭載面を一括封止した場合には、作製される封止後半導体素子搭載基板の反りは大きく、また基板からの半導体素子の剥離があることが明らかとなった（表１）。一方で、実施例において示されるように、本発明の繊維含有樹脂基板を用いて封止された、封止後半導体素子搭載基板は、基板の反りが著しく抑制されており、外観、接着状態が良好でボイドや未充填なども生じないことが明らかとなった。以上により、本発明に係る樹脂含浸繊維基材は未硬化樹脂層を硬化させた時の収縮応力を抑制することができ、それにより基板の反り、基板からの半導体素子の剥離が抑制されることが示された。また、比較例４では半導体装置が厚くなり高密度での実装は困難になることが予測された。
【０１４１】
また、上記実施例１〜５、及び比較例２の封止後半導体素子搭載基板をダイシングして、個片化し半田ボールを取り付けた半導体装置をサンプル数として各試験用に１０個準備し、以下の耐熱性試験と耐湿性試験を行った。なお、比較例１，３，４で形成した封止後半導体素子搭載基板はそりが大きいためダイシングによる個片化ができず、個片化した半導体装置について基板からの半導体素子の剥離の有無を評価出来なかった。
【０１４２】
［耐熱性試験］
ヒートサイクル試験（−２５℃で１０分保持、１２５℃で１０分保持を１０００サイクル繰り返す）を行い、試験後にも導通がとれるかを評価した。
【０１４３】
［耐湿性試験］
温度８５℃、相対湿度８５％の条件下で回路の両極に１０Ｖの直流電圧を印加し、マイグレーションテスター（ＩＭＶ社製、ＭＩＧ−８６）を用いて２５０時間後の短絡不良数を測定した。
【０１４４】
【表２】
2015133526.tif 000007
【０１４５】
表２に示すように、耐熱性試験、耐湿性試験共に実施例１〜５では断線やクラックなどの不良は発生しなかった。しかしながら、比較例２の個片化した半導体装置では耐熱性試験では不良が発生しなかったものの、耐湿性試験では半数が不良となった。これにより、本発明の繊維含有樹脂基板を用いて封止された半導体装置は信頼性の高いものとなることが示された。
【０１４６】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【０１４７】
１…樹脂含浸繊維基材、  ２…未硬化樹脂層、  ２’…硬化後の樹脂層、  ３…半導体素子、  ４…接着剤、  ５…基板、  １０…繊維含有樹脂基板、  １１…封止後半導体素子搭載基板、  １２…半導体装置。
【図１】
2015133526.tif 000008
【図２】
2015133526.tif 000009
【図３】
2015133526.tif 000010
【図４】
2015133526.tif 000011